СПОСОБ УВЕЛИЧЕНИЯ ЭФФЕКТИВНОСТИ ТЕПЛОПЕРЕДАЧИ В РАБОТАЮЩЕЙ НА СЖИГАНИИ УГЛЯ ПЕЧИ

1. Способ обработки угля для увеличения эффективности теплопередачи в работающих на сжигании угля печах, в котором приводят уголь в контакт с добавкой до сжигания или одновременно со сжиганием угля, причем используют добавку для увеличения поглощения лучистого тепла угольной золой по сравнению с аналогичным процессом в отсутствии добавки и добавка не содержит плавящегося вещества.
2. Способ по п.1, в котором добавка представляет собой пигмент, содержащий по меньшей мере три оксида, выбранных из оксидов Fe, Cu, Со и Mn.
3. Способ по п.2, в котором пигмент содержит оксиды Fe, Cu и Mn.
4. Способ по п.3, в котором пигмент содержит приблизительно от 15 до 60 мас.% (по металлу) оксида меди; приблизительно от 20 до 70 мас.% (по металлу) оксида марганца; и приблизительно от 5 до 30 мас.% (по металлу) оксида железа.
5. Способ по п.4, в котором пигмент содержит приблизительно от 25 до 45 мас.% (по металлу) оксида меди; приблизительно от 35 до 60 мас.% (по металлу) оксида марганца; и приблизительно от 10 до 25 мас.% (по металлу) оксида железа.
6. Способ по п.2, в котором пигмент содержит оксиды Fe, Cu и Со.
7. Способ по п.6, в котором пигмент содержит приблизительно от 15 до 60 мас.% (по металлу) оксида меди; приблизительно от 20 до 70 мас.% (по металлу) оксида кобальта; и приблизительно от 5 до 30 мас.% (по металлу) оксида железа.
8. Способ по п.7, в котором пигмент содержит приблизительно от 25 до 45 мас.% (по металлу) оксида меди; приблизительно от 35 до 60 мас.% (по металлу) оксида кобальта; и приблизительно от 10 до 25 мас.% (по металлу) оксида железа.
9. Способ по п.1, в котором добавка представляет собой пигмент, содержащий оксиды Fe, Cu, Со, и Mn.
10. Способ по п.9, в котором пигмент содержит приблизительно от 15 до 60 мас.% (по металлу) оксида меди; приблизительно от 20 до 70 мас.% (по металлу) оксида марганца; приблизительно от XX до YY мас.% (по металлу) оксида кобальта; и приблизительно от 5 до 30 мас.% (по металлу) оксида железа.
11. Способ по п.10, в котором пигмент содержит приблизительно от 25 до 45 мас.% (по металлу) оксида меди; приблизительно от 35 до 60 мас.% (по металлу) оксида марганца; приблизительно от ХХ2 до YY2 мас.% (по металлу) оксида кобальта; и приблизительно от 10 до 25 мас.% (по металлу) оксида железа.
12. Способ по п.1, в котором добавку вводят в уголь до сжигания.
13. Способ по п.12, в котором добавку распыляют на уголь.
14. Способ по п.13, в котором уголь измельчают в порошок и добавку распыляют на уголь до измельчения.
15. Способ по п.13, в котором уголь измельчают в порошок и добавку распыляют на уголь после или одновременно с измельчением.
16. Способ по п.12, в котором добавку смешивают с углем в виде твердой фракции.
17. Способ по п.16, в котором добавку смешивают с углем до или одновременно с измельчением.
18. Способ по п.1, в котором добавку вводят в уголь одновременно со 5 сжиганием.
19. Способ по п.18, в котором добавку распыляют в печь.
20. Способ обработки угля для увеличения эффективности теплопередачи в 10 работающих на сжигании угля печах, в котором приводят уголь в контакт с добавкой до сжигания или одновременно со сжиганием угля, причем используют добавку для увеличения поглощения лучистого тепла угольной золой и добавка не содержит плавящегося вещества и представляет собой пигмент, содержащий по меньшей мере три оксида, выбранных из оксидов Fe, Cu, Co и Mn.